(57)【要約】  本発明は、ポリカーボネートおよびイソソルビドのカルボン酸エステルを含有している組成物、ブレンドまたは成形部品を製造するための組成物の使用、およびそれにより得られる成型部品に関する。組成物は改善されたレオロジー性および光学性を有し、射出成形工程において改善された離型挙動および加工挙動を有する。【特許請求の範囲】
【請求項１】
Ａ）２０．０重量％〜９９．９５重量％の芳香族ポリカーボネート、および
Ｂ）０．０５重量％〜２０．０重量％のイソソルビドジエステル
を含んでなる組成物であって、
ただし、該成分Ａ）の芳香族ポリカーボネートが、少なくとも下記式（１）のモノマー単位を含有している１つ以上のコポリカーボネートである場合、該組成物が、０．０５〜７．５重量％の成分Ｂ）を含んでなる、組成物：
【化１】
2019511623.tif 000037
［式中、
Ｒ１は、水素またはＣ１〜Ｃ４アルキルであり、
Ｒ２は、Ｃ１〜Ｃ４アルキルであり、かつ
ｎは、０、１、２または３である］。
【請求項２】
前記組成物が、成分Ｂ）として、４〜３０個の炭素原子の鎖長を有する、１つ以上の飽和または不飽和のモノカルボン酸から生じる１つ以上のイソソルビドジエステルを含む、請求項１に記載の組成物。
【請求項３】
前記組成物が、成分Ｂ）として、下記一般式（Ｉ）の１つ以上のイソソルビドジエステルを含む、請求項１または２に記載の組成物：
【化２】
2019511623.tif 000038
［式中、
Ｒ１およびＲ２は、それぞれ独立して、式ＣｎＨ２ｎ＋１の飽和、分岐鎖状または非分岐鎖状の脂肪族基、あるいは式ＣｎＨ２ｎ−ｍの一価不飽和または多価不飽和、分岐鎖状または非分岐鎖状の脂肪族基であり、ここで、ｎは３〜２９の数であり、ｍは１、３、５、７、９、または１１である］。
【請求項４】
前記イソソルビドジエステルが、カプリル酸、カプリン酸、ラウリン酸、ミリスチン酸、パルミチン酸、マルガリン酸、ステアリン酸、アラキジン酸、ベヘン酸、リグノセリン酸、パルミトレイン酸、ペトロセリン酸、オレイン酸、エライジン酸、リノール酸、リノレン酸、アラキドン酸、チムノドン酸、およびセルボン酸からなる群から選択される少なくとも１種のカルボン酸から生じる、請求項１〜３のいずれか一項に記載の組成物。
【請求項５】
前記イソソルビドジエステルの量が０．０５〜１５．００重量％である組成物であって、
ただし、前記成分Ａ）の芳香族ポリカーボネートが、少なくとも下記式（１）のモノマー単位を含有している１つ以上のコポリカーボネートである場合、該組成物が、０．０５〜７．５重量％の成分Ｂ）を含んでなる、請求項１〜４のいずれか一項に記載の組成物：
【化３】
2019511623.tif 000039
［式中、
Ｒ１は、水素またはＣ１〜Ｃ４アルキルであり、
Ｒ２は、Ｃ１〜Ｃ４アルキルであり、かつ
ｎは、０、１、２または３である］。
【請求項６】
前記芳香族ポリカーボネートの量が少なくとも５０重量％である、請求項１〜５のいずれか一項に記載の組成物。
【請求項７】
以下の成分：
Ａ）８２．０重量％〜９９．９５重量％の芳香族ポリカーボネート、
Ｂ）０．０５重量％〜１５．０重量％のイソソルビドジエステル、
Ｃ）０．０重量％〜１．０重量％の熱安定剤、および
Ｄ）０．０重量％〜２．０重量％の、酸化防止剤、離型剤、難燃剤、紫外線吸収剤、ＩＲ吸収剤、静電気防止剤、蛍光増白剤、可溶性有機顔料の群からの着色剤、およびレーザーマーキング用の添加剤の群からの追加の添加剤
からなる、請求項１〜６のいずれか一項に記載の組成物であって、
ただし、該成分Ａ）の芳香族ポリカーボネートが、少なくとも下記式（１）のモノマー単位を含有している１つ以上のコポリカーボネートである場合、該組成物が、０．０５〜７．５重量％の成分Ｂ）を含んでなる、組成物：
【化４】
2019511623.tif 000040
［式中、
Ｒ１は、水素またはＣ１〜Ｃ４アルキルであり、
Ｒ２は、Ｃ１〜Ｃ４アルキルであり、かつ
ｎは、０、１、２または３である］。
【請求項８】
前記組成物が熱安定剤をさらに含んでなる、請求項１〜７のいずれか一項に記載の組成物。
【請求項９】
４ｍｍの厚さにおいてＩＳＯ  １３４６８に従い決定した、４００ｎｍ〜８００ｎｍの範囲において少なくとも８４％の透過性、および４ｍｍの層の厚さにおいてＡＳＴＭ  Ｄ１００３に従い決定した＜５％のヘイズを有する、請求項１〜８のいずれか一項に記載の組成物。
【請求項１０】
前記組成物が、成分Ａとして、下記式（１）：
【化５】
2019511623.tif 000041
［式中、
Ｒ１は、水素またはＣ１〜Ｃ４アルキルであり、
Ｒ２は、Ｃ１〜Ｃ４アルキルであり、かつ
ｎは、０、１、２または３である］
のモノマー単位を含む１つ以上のコポリカーボネートを、場合により下記一般式（２）：
【化６】
2019511623.tif 000042
［式中、
Ｒ４は、Ｈまたは直鎖状もしくは分岐鎖状Ｃ１〜Ｃ１０アルキルであり、かつ
Ｒ５は、直鎖状または分岐鎖状Ｃ１〜Ｃ１０アルキルである］
の１つ以上のモノマー単位を含有している、追加の芳香族のホモ−またはコポリカーボネートと組み合わせて含み、
この場合に、さらに存在していてもよい追加の芳香族のホモ−またはコポリカーボネートは、式（１）のモノマー単位を一切含まない、請求項１〜９のいずれか一項に記載の組成物。
【請求項１１】
前記コポリカーボネート中の式（１ａ）のモノマー単位の割合が、０．１〜８８ｍｏｌ％（前記コポリカーボネート中に存在するジフェノールモノマー単位の合計に基づき）である、請求項１０に記載の組成物。
【請求項１２】
前記式（１）のモノマー単位を含有しているコポリカーボネートが、さらに下記式（３）のモノマー単位を含有している、請求項１０または１１に記載の組成物：
【化７】
2019511623.tif 000043
［式中、
Ｒ６およびＲ７は、独立して、Ｈ、Ｃ１〜Ｃ１８アルキル、Ｃ１〜Ｃ１８アルコキシ、ハロゲン、または各場合に置換されていてもよいアリールまたはアラルキルであり、かつ
Ｙは、単結合、−ＳＯ２−、−ＣＯ−、−Ｏ−、−Ｓ−、Ｃ１〜Ｃ６アルキレンまたはＣ２〜Ｃ５アルキリデン、同様に芳香環を含んでなる追加のヘテロ原子に融合していてもよいＣ６〜Ｃ１２アリーレンである］。
【請求項１３】
前記組成物が、成分Ａとして、式（１）のモノマー単位と、ビスフェノールＡホモポリカーボネートとを含有するコポリカーボネートのブレンドを含んでなる、請求項９〜１１のいずれか一項に記載の組成物。
【請求項１４】
請求項１〜１３のいずれか一項に記載の組成物を含んでなる成形体、押出物、または多層系。
【請求項１５】
芳香族ポリカーボネート、場合により熱安定剤および場合により追加の添加剤を含んでなる組成物の光学透過性を改善するため、ならびに／または動的および静的な摩擦係数を低下させるための、少なくとも１種のイソソルビドジエステルの使用。
【発明の詳細な説明】
【発明の背景】
【０００１】
本発明は、ポリカーボネートおよびイソソルビドのカルボン酸エステルを含む組成物、ブレンドまたは成形体を製造するための組成物の使用、およびそれから得られる成形品に関する。組成物は改善されたレオロジー性および光学性を有し、射出成形において改善された離型特性および加工特性を有する。
【０００２】
例えば、ウルトラブック、スマートホンまたはスマートブックの薄壁（ハウジング）部品の場合には特に、構成部品の壁厚の均一さを達成することを可能にするために、低溶融粘度が必要とされる。良好な流動性が必要なさらなる適用分野は、自動車部門（例えばヘッドライトカバー、サンバイザー、光ファイバーシステム）、電気およびエレクトロニクス部門（照明部品、ハウジング部品、カバー、スマートメーター用途）である。
【０００３】
ビスフェノールＡジホスフェート（ＢＤＰ）は、流動性の改善のため、所望効果を達成するために最大１０重量％超の量で従来的に使用されている。しかしながら、これは著しく耐熱性を低減させる。この結果は、例えば、ＪＰ２０１１７８８８９およびＷＯ２０１５１３５９５８に記載されている。
【０００４】
ＤＥ１０２０１０００２８５６には、積層窓ガラスの可塑剤としてのイソソルビトールエステルの使用が記載されている。
【０００５】
ＵＳ２０１２０１７８８５８にはイソソルビトールを含有している可塑化されたデンプンが開示されている。
【０００６】
しかしながら、少量のイソソルビドジエステルのポリカーボネートのレオロジー性および光学性に対する効果についての示唆はない。
【０００７】
先行技術は、当業者にどのようにポリカーボネート組成物の流動性と同時に光学性が事実上同一の耐熱性で改善されるかの示唆を一切与えていない。
【０００８】
従って、事実上同一の耐熱性と併せて、改善された光学性および同時に改善された流動性を有する芳香族ポリカーボネート組成物を含む組成物を見出すことが取り組まれた課題であった。
【０００９】
驚くべきことに、特定の量のイソソルビドジエステルが存在する場合は常に、ポリカーボネート組成物は改善された流動性およびより良好な光学性を有することが見出された。耐熱性（ビカット温度）は事実上変化しない。同時に、動的および静的摩擦の係数は縮小され、これは射出成形中のより良好な離型特性および処理特性を意味する。
【００１０】
イソソルビドジエステルを添加するポリカーボネート組成物は、イソソルビドジエステルを除いて同一の成分を含む当量の組成物と比較して、改善されたレオロジー性、すなわちＤＩＮ  ＥＮ  ＩＳＯ  １１３３（３００℃の試験温度、１．２ｋｇの質量にて）で決定されたより高いメルトボリュームフローレート（ＭＶＲ）、ＩＳＯ  １１４４３で決定された改善された溶融粘度、およびＡＳＴＭ  Ｅ  ３１３で決定された、より低い黄色指数（ＹＩ）および／またはより高い光学透過性により測定可能な改善された光学性とともに、良好な溶解安定性を示す。組成物はさらに、ＩＳＯ  ７３９１／１８０Ａに従い決定される切り欠き（Notched）衝撃耐性によって測定可能な良好な機械的特性を特色とする。
【００１１】
従って、本発明は、Ａ）２０．０重量％〜９９．９５重量％の芳香族ポリカーボネート、およびＢ）０．０５重量％〜２０．０重量％のイソソルビドジエステルを含んでなる組成物であって、ただし、成分Ａ）の芳香族ポリカーボネートが、少なくとも下記式（１）：
【化１】
2019511623.tif 000002
［式中、
Ｒ１は、水素またはＣ１〜Ｃ４アルキルであり、
Ｒ２は、Ｃ１〜Ｃ４アルキルであり、かつ
ｎは、０、１、２または３である］
のモノマー単位を含有している１つ以上のコポリカーボネートである場合、組成物は、０．０５〜７．５重量％の成分Ｂ）を含んでなる、組成物を提供する。
【００１２】
組成物は好ましくは、
Ａ）２０．０重量％〜９９．９５重量％の芳香族ポリカーボネート、
Ｂ）０．０５重量％〜２０．０重量％のイソソルビドジエステル、
Ｃ）０．０重量％〜１．０重量％の熱安定剤、および
Ｄ）０．０重量％〜３．０重量％の追加の添加剤
を含み、
ただし、成分Ａ）の芳香族ポリカーボネートが、少なくとも下記式（１）：
【化２】
2019511623.tif 000003
［式中、
Ｒ１は、水素またはＣ１〜Ｃ４アルキルであり、
Ｒ２は、Ｃ１〜Ｃ４アルキルであり、かつ
ｎは、０、１、２または３である］
のモノマー単位を含有している１つ以上のコポリカーボネートである場合、組成物は、０．０５〜７．５重量％の成分Ｂ）を含む。
【００１３】
より好ましくは、この種の組成物は、
Ａ）８２．０重量％〜９９．９５重量％の芳香族ポリカーボネート、
Ｂ）０．０５重量％〜１５．０重量％のイソソルビドジエステル、
Ｃ）０．０重量％〜１．０重量％の熱安定剤、および
Ｄ）０．０重量％〜２．０重量％の、酸化防止剤、離型剤、難燃剤、紫外線吸収剤、ＩＲ吸収剤、静電気防止剤(antistat)、蛍光増白剤(optical brightener)、可溶性有機顔料の群からの着色剤、およびレーザーマーキング用の添加剤の群からの追加の添加剤
からなり、
ただし、成分Ａ）の芳香族ポリカーボネートが、少なくとも下記式（１）：
【化３】
2019511623.tif 000004
［式中、
Ｒ１は、水素またはＣ１〜Ｃ４アルキルであり、
Ｒ２は、Ｃ１〜Ｃ４アルキルであり、かつ
ｎは、０、１、２または３である］
のモノマー単位を含有している１つ以上のコポリカーボネートである場合、該組成物は、０．０５〜７．５重量％の成分Ｂ）を含んでなる。
【００１４】
本発明の文脈では、「芳香族ポリカーボネート」という用語はホモポリカーボネートおよびコポリカーボネートの両方を意味すると理解される。これらのポリカーボネートは既知の様式で直鎖状でもよいし、分岐鎖状でもよい。本発明によれば、ポリカーボネートの混合物を使用してもよい。
【００１５】
本発明の組成物は好ましくは透明である。
【００１６】
透明なポリカーボネート組成物中にイソソルビドジエステルを使用することで光学性を改善することができる。イソソルビドジエステルの添加は厚さ４ｍｍでＩＳＯ  １３４６８によって決定される透過性を増加させ、ＡＳＴＭ  Ｅ  ３１３（厚さ４ｍｍのテストプラーク上で、視野（observer）：１０°；イルミナント：Ｄ６５）によって決定される黄色指数Ｙ．Ｉ．を同時に低下させる。
【００１７】
本発明の文脈では、「透明」とは、厚さ４ｍｍにおいてＩＳＯ  １３４６８に従い決定した、４００ｎｍ〜８００ｎｍの範囲において少なくとも８４％の透過性、および４ｍｍの層の厚さにおいてＡＳＴＭ  Ｄ１００３に従い決定した＜５％のヘイズを有する組成物を意味する。
【００１８】
本発明の文脈においてＣ１〜Ｃ４アルキルは、例えばメチル、エチル、ｎ−プロピル、イソプロピル、ｎ−ブチル、ｓｅｃ−ブチル、ｔｅｒｔ−ブチルであり、またＣ１〜Ｃ６アルキルは、例えばｎ−ペンチル、１−メチルブチル、２−メチルブチル、３−メチルブチル、ネオペンチル、１−エチルプロピル、シクロヘキシル、シクロペンチル、ｎ−ヘキシル、１，１−ジメチルプロピル、１，２−ジメチルプロピル、１，２−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピルまたは１−エチル−２−メチルプロピルであり、またＣ１〜Ｃ１０アルキルは、例えばｎ−ヘプチルおよびｎ−オクチル、ピナシル、アダマンチル、異性体のメンチル、ｎ−ノニル、ｎ−デシルであり、またＣ１〜Ｃ３４アルキルは、例えばｎ−ドデシル、ｎ−トリデシル、ｎ−テトラデシル、ｎ−ヘキサデシルまたはｎ−オクタデシルである。対応するアルキル基、例えば、アラルキル／アルキルアリール、アルキルフェニルまたはアルキルカルボニル基にも同一のことが当てはまる。対応するヒドロキシアルキルまたはアラルキル／アルキルアリール基中のアルキレン基は、例えば前記のアルキル基に対応するアルキレン基である。
【００１９】
アリールは、６〜３４個の骨格炭素原子を有する炭環式の芳香族基である。アラルキル基としても知られているアリールアラルキル基の芳香族部分、およびより複雑な基のアリール構成要素、例えばアリールカルボニル基にも同じことが当てはまる。
【００２０】
Ｃ６〜Ｃ３４アリールの例としては、フェニル、ｏ、ｐ−、ｍ−トリル、ナフチル、フェナントレニル、アントラセニルおよびフルオレニルである。
【００２１】
アリールアルキルおよびアラルキルは、それぞれ独立して、上記で定義した通りの、直鎖状、環式、分岐鎖状、または非分岐鎖状のアルキル基であり、これらは上記で定義した通りのアリール基によって一置換、多置換または過置換（persubstituted）されたものである。
【００２２】
本発明の文脈では、明示的に反対の記載がない限り、成分Ａ、Ｂ、ＣおよびＤに対する記載された重量％の値は各々、組成物の総重量に基づいたものである。組成物は、成分Ａ、Ｂ、ＣおよびＤに加えて、追加の成分を含有していてもよい。好ましい実施態様では、組成物はそれ以上の追加の成を含まなず、成分Ａ）〜Ｄ）は合計すると１００重量％となる（即ち、組成物は成分Ａ、Ｂ、ＣおよびＤからなる）。
【００２３】
本発明の組成物は、成形体を製造するために使用することが好ましい。組成物は好ましくは２〜１２０ｃｍ３／（１０分）、より好ましくは３〜９０ｃｍ３／（１０分）の、ＩＳＯ  １１３３（試験温度３００℃、質量１．２ｋｇ）により決定された、メルトボリュームフローレート（ＭＶＲ）を有する。
【００２４】
本発明の組成物の個々の成分は、より詳しくは以下に説明される。
【００２５】
成分Ａ
本発明の組成物は、成分Ａとして、２０．０重量％〜９９．０重量％の芳香族ポリカーボネートを含む。組成物中の芳香族ポリカーボネートの量は好ましくは少なくとも５０重量％、より好ましくは少なくとも６０重量％、一層より好ましくは少なくとも７５重量％であり、単一のポリカーボネートまたは２つ以上のポリカーボネートの混合物が存在していてもよい。
【００２６】
流動性を改善するためにジグリセロールエステルが加えられる組成物中に存在するポリカーボネートは、ジフェノール、カルボン酸誘導体、場合により連鎖停止剤および分岐剤から既知の方法で製造される。
【００２７】
ポリカーボネートの製造に関係する詳細は、ほぼ過去４０年に亘り、多くの特許文献に示されている。ここでは、Schnell, 「Chemistry and Physics of Polycarbonates」、 Polymer Reviews、第９巻、Interscience Publishers、New York、London、Sydney 1964、D. Freitag、U. Grigo、P.R. Mueller、H. Nouvertne、BAYER AG、Encyclopedia of Polymer Science and Engineering、第１１巻、第二版の「Polycarbonates」、1988、648-718頁、そして最後にU. Grigo、K. KirchnerおよびP.R. Mueller Becker/Braun、Becker/Braun, Kunststoff-Handbuch [Plastics Handbook] の「Polycarbonate」[Polycarbonates]、第3/1巻、Polycarbonate, Polyacetale, Polyester, Celluloseester [Polycarbonates, Polyacetals, Polyesters, Cellulose Esters]、Carl Hanser Verlag Munich、Vienna 1992、117-299頁を参照してもよい。
【００２８】
芳香族ポリカーボネートは、例えば、界面法により、場合により連鎖停止剤を使用し、かつ場合により三官能性以上の分岐剤を使用して、ジフェノールのハロゲン化カルボニル、好ましくはホスゲンと、および／または芳香族ジハロゲン化ジカルボニル、好ましくはベンゼンジハロゲン化ジカルボニルとの反応によって製造される。例えば、ジフェノールの炭酸ジフェニルとの反応による溶融重合法による製造も同様に可能である。
【００２９】
ポリカーボネートの製造に好適なジフェノールの例としてはヒドロキノン、レゾルシノール、ジヒドロキシジフェニル、ビス（ヒドロキシフェニル）アルカン、ビス（ヒドロキシフェニル）シクロアルカン、ビス（ヒドロキシフェニル）スルフィド、ビス（ヒドロキシフェニル）エーテル、ビス（ヒドロキシフェニル）ケトン、ビス（ヒドロキシフェニル）スルホン、ビス（ヒドロキシフェニル）スルホキシド、α，α’−ビス（ヒドロキシフェニル）ジイソプロピルベンゼン、イサチンまたはフェノールフタレインの誘導体から生じるフタルイミド、ならびに、それらの環アルキル化された化合物、環アリール化された化合物、および環ハロゲン化された化合物が挙げられる。
【００３０】
好ましいジフェノールは４，４’−ジヒドロキシジフェニル、２，２−ビス（４−ヒドロキシフェニル）プロパン（ビスフェノールＡ）、２，４−ビス（４−ヒドロキシフェニル）−２−メチルブタン、１，１−ビス（４−ヒドロキシフェニル）−ｐ−ジイソプロピルベンゼン、２，２−ビス（３−メチル−４−ヒドロキシフェニル）プロパン（ジメチルビスフェノールＡ）、ビス（３，５−ジメチル−４−ヒドロキシフェニル）メタン、２，２−ビス（３，５−ジメチル−４−ヒドロキシフェニル）プロパン、ビス（３，５−ジメチル−４−ヒドロキシフェニル）スルホン、２，４−ビス（３，５−ジメチル−４−ヒドロキシフェニル）−２−メチルブタン、１，１−ビス（３，５−ジメチル−４−ヒドロキシフェニル）−ｐ−ジイソプロピルベンゼン、および１，１−ビス（４−ヒドロキシフェニル）−３，３，５−トリメチルシクロヘキサン、またビスフェノール（Ｉ）〜（ＩＩＩ）である：
【化４】
2019511623.tif 000005
［式中、
Ｒ’は各場合にＣ１〜Ｃ４アルキル、アラルキルまたはアリール、好ましくはメチルまたはフェニル、最も好ましくはメチルである］。
【００３１】
特に好ましいジフェノールは、２，２−ビス（４−ヒドロキシフェニル）プロパン（ビスフェノールＡ）、２，２−ビス（３，５−ジメチル−４−ヒドロキシフェニル）プロパン、１，１−ビス（４−ヒドロキシフェニル）シクロヘキサン、１，１−ビス（４−ヒドロキシフェニル）−３，３，５−トリメチルシクロヘキサンおよびジメチルビスフェノールＡ、また式（Ｉ）、（ＩＩ）、および（ＩＩＩ）  のジフェノールである。
【００３２】
これらおよび他の好適なジフェノールは、例えば、ＵＳ−Ａ  ３  ０２８  ６３５、ＵＳ−Ａ  ２  ９９９  ８２５、ＵＳ−Ａ  ３  １４８  １７２、ＵＳ−Ａ  ２  ９９１  ２７３、ＵＳ−Ａ  ３  ２７１  ３６７、ＵＳ−Ａ  ４  ９８２  ０１４およびＵＳ−Ａ  ２  ９９９  ８４６、ＤＥ−Ａ  １  ５７０  ７０３、ＤＥ−Ａ  ２０６３  ０５０、ＤＥ−Ａ  ２  ０３６  ０５２、ＤＥ−Ａ  ２  ２１１  ９５６およびＤＥ−Ａ  ３  ８３２  ３９６、ＦＲ−Ａ  １  ５６１  ５１８、研究論文「H. Schnell, Chemistry and Physics of Polycarbonates, Interscience Publishers, New York 1964」、またＪＰ−Ａ  ６２０３９／１９８６、ＪＰ−Ａ  ６２０４０／１９８６およびＪＰ−Ａ  １０５５５０／１９８６に記載されている。
【００３３】
ホモポリカーボネートの場合には、たった１種のジフェノールが使用され、コポリカーボネートの場合には、２種以上のジフェノールが使用される。
【００３４】
好適な炭酸誘導体は例えばホスゲンおよび炭酸ジフェニルである。
【００３５】
ポリカーボネートの製造で使用してもよい好適な連鎖停止剤はモノフェノールである。好適なモノフェノールは、例えばフェノール自体、クレゾールなどのアルキルフェノール、ｐ−ｔｅｒｔ−ブチルフェノール、クミルフェノールおよびそれらの混合物である。
【００３６】
好ましい連鎖停止剤としては、直鎖状または分岐鎖状のＣ１〜Ｃ３０アルキル基によって一置換されたかまたは多置換された、好ましくは置換されていないか、またはｔｅｒｔ−ブチルによって置換されたフェノールである。特に好ましい連鎖停止剤はフェノール、クミルフェノールおよび／またはｐ−ｔｅｒｔ−ブチルフェノールである。
【００３７】
使用される連鎖停止剤の量は、各場合に使用されたジフェノールのモルに基づき、好ましくは０．１〜５ｍｏｌ％である。連鎖停止剤は、炭酸誘導体との反応前、反応中、または反応後に加えることができる。
【００３８】
好適な分岐剤はポリカーボネート化学において既知の三官能性以上の化合物であり、特に、３つ以上のフェノール系ＯＨ基を有するものである。
【００３９】
好適な分岐剤は、例えば、１，３，５−トリ（４−ヒドロキシフェニル）ベンゼンである、１，１，１−トリ（４−ヒドロキシフェニル）エタン、トリ（４−ヒドロキシフェニル）フェニルメタン、２，４−ビス（４−ヒドロキシフェニルイソプロピル）フェノール、２，６−ビス（２−ヒドロキシ−５’−メチルベンジル）−４−メチルフェノール、２−（４−ヒドロキシフェニル）−２−（２，４−ジヒドロキシフェニル）プロパン、テトラ（４−ヒドロキシフェニル）メタン、テトラ（４−（４−ヒドロキシフェニルイソプロピル）フェノキシ）メタンおよび１，４−ビス（４’，４’’−ジヒドロキシトリフェニル）メチル）ベンゼンおよび３，３−ビス（３−メチル−４−ヒドロキシフェニル）−２−オキソ−２，３−ジヒドロインドールである。
【００４０】
使用してもよい分岐剤の量は、各場合に使用されたジフェノールのモルに基づき、好ましくは０．０５ｍｏｌ％〜２．００ｍｏｌ％である。
【００４１】
分岐剤は、ジフェノールおよび水性アルカリ相中の連鎖停止剤と一緒に最初に装填することもでき、またはホスゲン化の前に有機溶媒中に溶かして加えることもできる。エステル交換反応プロセスの場合には、分岐剤はジフェノールと一緒に使用する。
【００４２】
特に好ましいポリカーボネートは、ビスフェノールＡに基づくホモポリカーボネート、１，１−ビス（４−ヒドロキシフェニル）−３，３，５−トリメチルシクロヘキサンに基づくホモポリカーボネート、および２つのモノマーとしてのビスフェノールＡと１，１−ビス（４−ヒドロキシフェニル）−３，３，５−トリメチルシクロヘキサンに基づくコポリカーボネート、さらに、好ましくは共モノマーとしてのビスフェノールＡとともに、式（Ｉ）、（ＩＩ）および（ＩＩＩ）：
【化５】
2019511623.tif 000006
［式中、
Ｒ’は各場合にＣ１〜Ｃ４アルキル、アラルキルまたはアリール、好ましくはメチルまたはフェニル、最も好ましくはメチルである］
のジフェノールから生じるホモ−またはコポリカーボネートである。
【００４３】
添加剤の取り込みを達成するために、成分Ａは好ましくは粉末、ペレットまたは粉末とペレットの混合物の状態で使用される。
【００４４】
使用されるポリカーボネートは、異なるポリカーボネートの混合物、例えばポリカーボネートＡ１およびＡ２の混合物でもよい。
【００４５】
芳香族ポリカーボネートＡ１の量は、ポリカーボネートの合計量に基づき、２５．０〜８５．０重量％、好ましくは２８．０〜８４．０重量％、特に好ましくは３０．０〜８３．０重量％であり、この芳香族ポリカーボネートは、ＩＳＯ  １１３３（試験温度３００℃、質量１．２ｋｇ）に従い決定された、好ましくは７〜１５ｃｍ３／１０分のメルトボリュームフローレートＭＶＲ、より好ましくは８〜１２ｃｍ３／１０分のメルトボリュームフローレートＭＶＲ、特に好ましくは８〜１１ｃｍ３／１０分のメルトボリュームフローレートＭＶＲを有し、ビスフェノールＡに基づくものである。
【００４６】
全体のポリカーボネートの量に対する、紛体の芳香族ポリカーボネートＡ２の量は、３．０〜１２．０重量％、好ましくは４．０〜１１．０重量％、より好ましくは３．０〜１０．０重量％であり、この芳香族ポリカーボネートは、ＩＳＯ  １１３３（試験温度３００℃、質量１．２ｋｇ）に従い決定された、好ましくは３〜８ｃｍ３／１０分のメルトボリュームフローレートＭＶＲ、より好ましくは６〜１０ｃｍ３／１０分のメルトボリュームフローレートＭＶＲを有し、好ましくはビスフェノールＡに基づくものである。
【００４７】
好ましい実施態様では、組成物は、成分Ａとして式（１）：
【化６】
2019511623.tif 000007
［式中、
Ｒ１は、水素またはＣ１〜Ｃ４アルキル、好ましくは水素であり、
Ｒ２は、Ｃ１〜Ｃ４アルキル、好ましくはメチルであり、
ｎは、０、１、２または３、好ましくは３である］
のモノマー単位を含む１つ以上のコポリカーボネートを、場合により一般式（２）：
【化７】
2019511623.tif 000008
［式中、
Ｒ４は、Ｈ、直鎖状または分岐鎖状Ｃ１〜Ｃ１０アルキル、好ましくは直鎖状または分岐鎖状Ｃ１〜Ｃ６アルキル、特に好ましくは直鎖状または分岐鎖状Ｃ１〜Ｃ４アルキル、非常に特に好ましくはＨまたはＣ１アルキル（メチル）であり、かつ
Ｒ５は、直鎖状または分岐鎖状Ｃ１〜Ｃ１０アルキル、好ましくは直鎖状または分岐鎖状Ｃ１〜Ｃ６アルキル、特に好ましくは直鎖状または分岐鎖状Ｃ１〜Ｃ４アルキル、非常に特に好ましくはＣ１アルキル（メチル）である］
の１つ以上のモノマー単位を含有している、追加の芳香族ホモ−またはコポリカーボネートと組み合わせて含み、
この場合によりさらに存在する追加の芳香族ホモ−またはコポリカーボネートは、式（１）のモノマー単位を一切含まないものである。この実施態様では、本発明の組成物は成分Ｂ）を、０．０５〜７．５重量％、好ましくは０．０５〜６重量％、より好ましくは０．０５〜５重量％、最も好ましくは０．０５〜１重量％しか含まない。
【００４８】
一般式（１）のモノマー単位は、一般式（１’）：
【化８】
2019511623.tif 000009
［式中、
Ｒ１は、水素またはＣ１〜Ｃ４アルキル、好ましくは水素であり、
Ｒ２は、Ｃ１〜Ｃ４アルキル、好ましくはメチルであり、かつ
ｎは、０、１、２または３、好ましくは３である］
の１つ以上の対応するジフェノールによって導入される。
【００４９】
式（１’）のジフェノールおよびホモポリカーボネート中への使用は、例えばＤＥ  ３９１８４０６に開示されている。
【００５０】
特に好ましいのは、式（１ａ）：
【化９】
2019511623.tif 000010
を有する１，１−ビス−（４−ヒドロキシフェニル）−３，３，５−トリメチルシクロヘキサン（ビスフェノールＴＭＣ）である。
【００５１】
式（１）の１つ以上のモノマー単位に加えて、コポリカーボネートは、式（３）：
【化１０】
2019511623.tif 000011
［式中、
Ｒ６およびＲ７は、独立して、Ｈ、Ｃ１〜Ｃ１８アルキル、Ｃ１〜Ｃ１８アルコキシ、ＣｌまたはＢｒなどのハロゲン、またはそれぞれ置換されていてもよいアリールまたはアラルキルであり、好ましくはＨであり、あるいは
Ｃ１〜Ｃ１２アルキル、より好ましくはＨまたはＣ１〜Ｃ８アルキル、最も好ましくはＨまたはメチルであり、
Ｙは単結合、−ＳＯ２−、−ＣＯ−、−Ｏ−、−Ｓ−、Ｃ１〜Ｃ６アルキレンまたはＣ２〜Ｃ５アルキリデン、同様に芳香環を含んでなる追加のヘテロ原子に融合していてもよいＣ６〜Ｃ１２アリーレンである］
の１つ以上のモノマー単位を含んでいてもよい。
【００５２】
一般式（３）のモノマー単位は、一般式（３ａ）：
【化１１】
2019511623.tif 000012
［式中、
Ｒ６、Ｒ７およびＹは、それぞれ、式（３）について既に定義したとおりである］
の１つ以上の対応するジフェノールによって導入される。  
【００５３】
非常に特に好ましい式（３ａ）のジフェノールは、一般式（３ｂ）のジフェノールである：
【化１２】
2019511623.tif 000013
［式中、
Ｒ８は、Ｈ、直鎖状または分岐鎖状Ｃ１〜Ｃ１０アルキル、好ましくは直鎖状または分岐鎖状Ｃ１〜Ｃ６アルキル、より好ましくは直鎖状または分岐鎖状Ｃ１〜Ｃ４アルキル、最も好ましくはＨまたはＣ１−アルキル（メチル）であり、かつ
Ｒ９は直鎖状または分岐鎖状Ｃ１〜Ｃ１０アルキル、好ましくは直鎖状または分岐鎖状Ｃ１〜Ｃ６アルキル、より好ましくは直鎖状または分岐鎖状Ｃ１〜Ｃ４アルキル、最も好ましくはＣ１アルキル（メチル）である］。
【００５４】
ここで、特にジフェノール（３ｃ）が非常に好ましい。
【化１３】
2019511623.tif 000014
【００５５】
一般式（３ａ）のジフェノールは、単独で使用してもよいし、または互いに混合して使用してもよい。ジフェノールは文献から知られているか、または文献の方法から製造可能である（例えば、H. J. Buyschら、Ullmann’s Encyclopedia of Industrial Chemistry、VCH、New York 1991、第５版、第１９巻、３４８頁を参照のこと）。
【００５６】
コポリカーボネート中の式（１）のモノマー単位の合計比率は、好ましくは０．１〜８８ｍｏｌ％、より好ましくは１〜８６ｍｏｌ％、一層より好ましくは５〜８４ｍｏｌ％であり、特に１０〜８２ｍｏｌ％である（使用されたすべてのジフェノールのモルの合計に基づく、式（１’）のジフェノールのモルの合計）。
【００５７】
コポリカーボネートは、ブロックおよびランダムのコポリカーボネートの状態で存在していてもよい。ランダムコポリカーボネートが特に好ましい。コポリカーボネート中のジフェノキシドモノマー単位の度数の比は、使用されたジフェノールの分子比から計算される。
【００５８】
一般式（２）のモノマー単位は一般式（２ａ）：
【化１４】
2019511623.tif 000015
［式中、
Ｒ４は、Ｈ、直鎖状または分岐鎖状Ｃ１〜Ｃ１０アルキル、好ましくは直鎖状または分岐鎖状Ｃ１〜Ｃ６アルキル、より好ましくは直鎖状または分岐鎖状Ｃ１〜Ｃ４アルキル、最も好ましくはＨまたはＣ１アルキル（メチル）であり、かつ、
Ｒ５は直鎖状または分岐鎖状Ｃ１〜Ｃ１０アルキル、好ましくは直鎖状または分岐鎖状Ｃ１〜Ｃ６アルキル、より好ましくは直鎖状または分岐鎖状Ｃ１〜Ｃ４アルキル、最も好ましくはＣ１アルキル（メチル）である］
のジフェノールによって導入される。
【００５９】
ここで、ビスフェノールＡが非常に好ましい。
【００６０】
一般式（２）の１つ以上のモノマー単位に加えて、存在していてもよいホモ−またはコポリカーボネートは、コポリカーボネートについて既に記載したように、式（３）の１つ以上のモノマー単位を含有していてもよい。
【００６１】
本発明の組成物が式（１）のモノマー単位を含有しているコポリカーボネートを含んでいる場合、組成物中の式（１）のモノマー単位を含有しているコポリカーボネートの合計量は、好ましくは少なくとも３．０重量％、より好ましくは少なくとも５．０重量％である。
【００６２】
好ましい実施態様では、本発明の組成物は、成分Ａとして、式（１）のモノマー単位を含むコポリカーボネートと、ビスフェノールＡに基づくホモポリカーボネートとのブレンドを含んでいる。
【００６３】
本発明の組成物が式（１）のモノマー単位を含有しているコポリカーボネートを含んでいる場合、成分Ａ中の式（１）のモノマー単位の合計比率は、成分Ａの１つ以上のポリカーボネート中の式（１）および（３）のすべてのモノマー単位のモルの合計に基づき、好ましくは０．１〜８８ｍｏｌ％、より好ましくは１〜８６ｍｏｌ％、一層より好ましくは５〜８４ｍｏｌ％、特に１０〜８２ｍｏｌ％である。
【００６４】
好ましい実施態様では、本発明の組成物は、組成物中に式（１）のモノマー単位を含有しているコポリカーボネートの量が、少なくとも２０重量％であるという点で特徴づけられている。
【００６５】
成分Ｂ
本発明の組成物は、成分Ｂとして、少なくとも１つのイソソルビドジエステルを含む。エステルはジグリセリンの異なる異性体に基づいていてもよい。種々のカルボン酸に基づくエステルが好適である。純粋化合物の代わりに混合物を使用することも可能である。
【００６６】
本発明に従って使用されるイソソルビドジエステルの基礎を形成するイソソルビドの一般式は、以下の通りである。
【化１５】
2019511623.tif 000016
【００６７】
より好ましくは、本発明に従って使用されるイソソルビドジエステルは、Ｄ−イソソルビドに基づくものであり、これは以下の式を有する。
【化１６】
2019511623.tif 000017
【００６８】
本発明の組成物中に存在するイソソルビドジエステルは、好ましくは４〜３０個の炭素原子の鎖長を有する、飽和または一価不飽和もしくは多価不飽和のモノカルボン酸から生じる。
【００６９】
好適なモノカルボン酸は、例えば、カプリル酸（Ｃ７Ｈ１５ＣＯＯＨ、オクタン酸）、カプリン酸（Ｃ９Ｈ１９ＣＯＯＨ、デカン酸）、ラウリン酸（Ｃ１１Ｈ２３ＣＯＯＨ、ドデカン酸）、ミリスチン酸（Ｃ１３Ｈ２７ＣＯＯＨ、テトラデカン酸）、パルミチン酸（Ｃ１５Ｈ３１ＣＯＯＨ、ヘキサデカン酸）、マルガリン酸（Ｃ１６Ｈ３３ＣＯＯＨ、ヘプタデカン酸）、ステアリン酸（Ｃ１７Ｈ３５ＣＯＯＨ、オクタデカン酸）、アラキジン酸（Ｃ１９Ｈ３９ＣＯＯＨ、エイコサン酸）、ベヘン酸（Ｃ２１Ｈ４３ＣＯＯＨ、ドコサン酸）、リグノセリン酸（Ｃ２３Ｈ４７ＣＯＯＨ、テトラコサン酸）、パルミトレイン酸（Ｃ１５Ｈ２９ＣＯＯＨ、（９Ｚ）−ヘキサデカ−９−エン酸）、ペトロセリン酸（Ｃ１７Ｈ３３ＣＯＯＨ、（６Ｚ）−オクタデカ−６−エン酸）、（９Ｚ）−オクタデカ−９−エン酸）、エライジン酸（Ｃ１７Ｈ３３ＣＯＯＨ、（９Ｅ）−オクタデカ−９−エン酸）、リノール酸（Ｃ１７Ｈ３１ＣＯＯＨ、（９Ｚ，１２Ｚ）−オクタデカ−９，１２−ジエン酸）、アルファ−およびガンマ−リノレン酸（Ｃ１７Ｈ２９ＣＯＯＨ、（９Ｚ，１２Ｚ，１５Ｚ）−オクタデカ−９，１２，１５−トリエン酸および（６Ｚ，９Ｚ，１２Ｚ）−オクタデカ−６，９，１２−トリエン酸）、アラキドン酸（Ｃ１９Ｈ３１ＣＯＯＨ、（５Ｚ，８Ｚ，１１Ｚ，１４Ｚ）−エイコサ−５，８，１１，１４−テトラエン酸）、チムノドン酸（Ｃ１９Ｈ２９ＣＯＯＨ、（５Ｚ，８Ｚ，１１Ｚ，１４Ｚ，１７Ｚ）−エイコサ−５，８，１１，１４，１７−ペンタエン酸）およびセルボン酸（Ｃ２１Ｈ３１ＣＯＯＨ、（４Ｚ，７Ｚ，１０Ｚ，１３Ｚ，１６Ｚ，１９Ｚ）−ドコサ−４，７，１０，１３，１６，１９−ヘキサエン酸）である。
【００７０】
特に好ましいのは、４〜１８個の炭素原子、より好ましくは６〜１６個の炭素原子を、最も好ましくは８〜１４個の炭素原子の鎖長を有している飽和した脂肪族モノカルボン酸である。
【００７１】
イソソルビドジエステルは１種のモノカルボン酸または２種の異なるモノカルボン酸から生じてもよい。イソソルビドジエステルは、個々に、または混合物で存在してもよい。
【００７２】
本発明に従い組成物中に存在するイソソルビドジエステルは好ましくは一般式（ＩＶ）：
【化１７】
2019511623.tif 000018
を有し、イソソルビド、好ましくはＤイソソルビドと、式Ｒ１−ＣＯＯＨおよびＲ２−ＣＯＯＨの一価不飽和または多価不飽和のモノカルボン酸とから生じ、ここで、Ｒ１およびＲ２は同一でも異なっていてもよい。
【００７３】
Ｒ１およびＲ２はそれぞれ好ましくは、式ＣｎＨ２ｎ＋１の、飽和、分岐鎖状、または非分岐鎖状の脂肪族基、あるいは式ＣｎＨ２ｎ−ｍの一価不飽和または多価不飽和、分岐鎖状、または非分岐鎖状の脂肪族基であり、ここで、ｎは３〜２９の数であり、ｍは１、３、５、７、９または１１である。式ＣｎＨ２ｎ−ｍの脂肪族基は一価不飽和（ｍ＝１）、二不飽和（ｍ＝３）、三不飽和（ｍ＝５）、四不飽和（ｍ＝７）、五不飽和（ｎ＝９）または六不飽和（ｍ＝１１）であってもよい。
【００７４】
より好ましくは、ｎは、３〜１７、一層より好ましくは５〜１５、特に７〜１３の数である。
【００７５】
式ＣｎＨ２ｎ＋１の非分岐鎖状アルキル基は、例えば、ｎ−プロピル、ｎ−ブチル、ｎ−ペンチル、ｎ−ヘキシル、ｎ−ヘプチル、ｎ−オクチル、ｎ−ノニル、ｎ−デシル、ｎ−ドデシル、ｎ−トリデシル、ｎ−テトラデシル、ｎ−ヘキサデシルまたはｎ−オクタデシルである。
【００７６】
好適なイソソルビドジエステルは、例えばイソソルビドとカプリル酸またはデカン酸またはそれらの混合物とのエステル化によって得られるもの、およびそれらの混合物である。これらは、例えば商品名Ｐｏｌｙｓｏｒｂ  ＩＤ３７またはＰｏｌｙｓｏｒｂ  ＩＤ４６としてＲｏｑｕｅｔｔｅから入手可能である。
【００７７】
ポリカーボネート組成物は好ましくは０．０５〜１５．０重量％、より好ましくは０．１〜１０重量％のイソソルビドジエステルを含有している。本発明の一つの実施態様では、本発明の組成物は０．０５〜８．０重量％、好ましくは０．１〜６．０重量％のイソソルビドジエステルを含有している。
【００７８】
成分Ｃ
好ましく好適な熱安定剤は、トリフェニルホスフィン、トリス（２，４−ジ−ｔｅｒｔ−ブチルフェニル）ホスファイト（Ｉｒｇａｆｏｓ（商標）１６８）、テトラキス（２，４−ジ−ｔｅｒｔ−ブチルフェニル）−［１，１−ビフェニル］−４，４’−ジイルビスホスホナイト、オクタデシル−３−（３，５−ジ−ｔｅｒｔ−ブチル−４−ヒドロキシフェニルプロピオネート（Ｉｒｇａｎｏｘ（商標）１０７６）、ビス（２，４−ジクミルフェニル）ペンタエリトリトールジホスファイト（Ｄｏｖｅｒｐｈｏｓ（商標）Ｓ−９２２８）である、ビス（２，６−ジ−ｔｅｒｔ−ブチル−４−メチルフェニル）ペンタエリトリトールジホスファイト（ＡＤＫ  ＳＴＡＢ  ＰＥＰ−３６）である。当該熱安定剤は単独でまたは混合物（例えばＩｒｇａｎｏｘ（商標）Ｂ９００（１：３の比でのＩｒｇａｆｏｓ（商標）１６８とＩｒｇａｎｏｘ（商標）１０７６の混合物）またはＩｒｇａｎｏｘ（商標）Ｂ９００／Ｉｒｇａｎｏｘ（商標）１０７６とのＤｏｖｅｒｐｈｏｓ（商標）Ｓ−９２２８  ＰＣ）で使用される。熱安定剤は、好ましくは０．００３〜０．２重量％の量で使用される。
【００７９】
成分Ｄ
さらに存在していてもよいものとしては、最大２．０重量％、好ましくは０．０１〜２．０重量％の他の従来の添加剤（「追加の添加剤」）である。追加の添加剤の群には熱安定剤は含まれず、その理由としてはこれらが既に成分Ｃとして記載されているためである。
【００８０】
ポリカーボネートに慣習的に加えられるような添加剤は、ポリカーボネートに慣習的な量の、特にＥＰ−Ａ  ０  ８３９  ６２３、ＷＯ−Ａ  ９６／１５１０２、ＥＰ−Ａ  ０  ５００  ４９６または「Plastics Additives Handbook」Hans Zweifel、第五版 2000、Hanser Verlag、Munichに記載されている、酸化防止剤、離型剤、難燃剤、紫外線吸収剤、ＩＲ吸収剤、静電気防止剤、蛍光増白剤、光散乱剤、有機顔料などの着色剤および／またはレーザーマーキングのための添加剤である。これらの添加剤は、単独で、または混合物で加えてもよい。
【００８１】
好ましい添加剤は、４００ｎｍ未満の最小透過率および４００ｎｍ超の最大透過率を有する特定の紫外線安定剤である。本発明の組成物中での使用に特に好適な紫外線吸収剤は、ベンゾトリアゾール、トリアジン、ベンゾフェノンおよび／またはアリール化されたシアノアクリレートである。
【００８２】
特に好適な紫外線吸収剤は、２−（３’，５’−ビス（１，１−ジメチルベンジル）−２’−ヒドロキシフェニル）ベンゾトリアゾール（Ｔｉｎｕｖｉｎ（商標）２３４、ＢＡＳＦ、Ｌｕｄｗｉｇｓｈａｆｅｎ）、２−（２’−ヒドロキシ−５’−（ｔｅｒｔ−オクチル）フェニル）ベンゾトリアゾール（Ｔｉｎｕｖｉｎ（商標）３２９、ＢＡＳＦ、Ｌｕｄｗｉｇｓｈａｆｅｎ）、ビス（３−（２Ｈ−ベンゾトリアゾリル）−２−ヒドロキシ−５−ｔｅｒｔ−オクチル）メタン（Ｔｉｎｕｖｉｎ（商標）３６０、ＢＡＳＦ、Ｌｕｄｗｉｇｓｈａｆｅｎ）、２−（４，６−ジフェニル−１，３，５−トリアジン−２−イル）−５−（ヘキシロキシ）フェノール（Ｔｉｎｕｖｉｎ（商標）１５７７、ＢＡＳＦ、Ｌｕｄｗｉｇｓｈａｆｅｎ）などのヒドロキシベンゾトリアゾール、ならびに２，４−ジヒドロキシベンゾフェノン（Ｃｈｉｍａｓｓｏｒｂ（商標）２２、ＢＡＳＦ、Ｌｕｄｗｉｇｓｈａｆｅｎ）および２−ヒドロキシ−４−（オクチロキシ）ベンゾフェノン（Ｃｈｉｍａｓｓｏｒｂ（商標）８１、ＢＡＳＦ、Ｌｕｄｗｉｇｓｈａｆｅｎ）などのベンゾフェノン、２，２−ビス［［（２−シアノ−１−オキソ−３，３−ジフェニル−２−プロペニル）オキシ］メチル］−１，３−プロパンジイルエステル（９ＣＩ）（Ｕｖｉｎｕｌ（商標）３０３０、ＢＡＳＦ、Ｌｕｄｗｉｇｓｈａｆｅｎ）、２−［２−ヒドロキシ−４−（２−エチルヘキシル）オキシ］フェニル−４，６−ジ（４−フェニル）フェニル−１，３，５−トリアジン（Ｔｉｎｕｖｉｎ（商標）１６００、ＢＡＳＦ、Ｌｕｄｗｉｇｓｈａｆｅｎ）、２，２’−（１，４−フェニレンジメチリデン）ビスマロン酸テトラエチル（Ｈｏｓｔａｖｉｎ（商標）Ｂ−Ｃａｐ、Ｃｌａｒｉａｎｔ  ＡＧ）またはＮ−（２−エトキシフェニル）−Ｎ’−（２−エチルフェニル）エタンジアミド（Ｔｉｎｕｖｉｎ（商標）３１２、ＣＡＳ  Ｎｏ．２３９４９−６６−８、ＢＡＳＦ、Ｌｕｄｗｉｇｓｈａｆｅｎ）である。
【００８３】
特に好ましい特定の紫外線安定剤は、Ｔｉｎｕｖｉｎ（商標）３６０、Ｔｉｎｕｖｉｎ（商標）３２９および／またはＴｉｎｕｖｉｎ（商標）３１２であり、非常に特に好ましいのはＴｉｎｕｖｉｎ（商標）３２９およびＴｉｎｕｖｉｎ（商標）３６０である。
【００８４】
またこれらの紫外線吸収剤の混合物を使用することも可能である。
【００８５】
組成物が組成物全体に基づいて、最大０．８重量％、好ましくは０．０５重量％〜０．５重量％、より好ましくは０．１重量％〜０．４重量％〜の量の紫外線吸収剤を含む場合が好ましい。
【００８６】
本発明の組成物は、エステル交換反応安定剤としてホスフェートまたはスルホネートエステルを含んでいてもよい。リン酸トリイソオクチルがエステル交換反応安定剤として存在する場合が好ましい。
【００８７】
組成物は、例えば、ＧＭＳの離型剤を含まなくてもよい。イソソルビドジエステル自体が離型剤としての役割を果たす。
【００８８】
組成物が少なくとも１種の熱安定剤（成分Ｃ）、場合により追加の添加剤（成分Ｄ）、エステル交換反応安定剤、特にリン酸トリイソオクチル（ＴＯＦ）または紫外線吸収剤を含む場合が特に好ましい。
【００８９】
成分Ａ〜Ｄを含む本発明の組成物は、個々の構成要素を組み合わせて、混合し、均質化することによる通常の取り込み方法によって製造され、この均質化は特にせん断力を適用することによるメルト中で実施されることが特に好ましい。組み合わせと混合は、粉末プレミックスを使用して、溶解均質化に先立って場合により達成される。
【００９０】
成分Ｂ〜Ｄと、ペレットのプレミックスまたはペレットと粉末のプレミックスを使用することも可能である。
【００９１】
さらに、使用可能なものは、好適な溶媒中の混合している成分の溶液から形成されたプレミックスであり、その場合には、均質化は溶液中で達成されてもよく、溶媒はその後に除去される。
【００９２】
特に、本発明の組成物の成分Ｂ〜Ｄは、よく知られている方法によって、またはマスターバッチとして、ポリカーボネートに組み込むことが可能である。
【００９３】
成分Ｂ〜Ｄを単独または混合物として組み込むためにマスターバッチを使用することが好ましい。
【００９４】
これに関して、本発明の組成物は、スクリュー押出機（例えばＺＳＫニ軸押出機）、捏和機またはブラベンダーミルもしくはバンベリーミルなどの慣習的な装置中で組み合わせて、混合し、均質化し、続いて押し出すことができる。押出成形物は押出し後に冷却して粉砕することができる。個々の成分を前もって混合し、次に、単独で残りの出発物質を加えても、および／または同様に混合することも可能である。
【００９５】
メルト中のプレミックスの組み合わせおよび混合は射出成形機の可塑化ユニット中で達成してもよい。この場合、メルトは後の工程で直接成形品に変換される。
【００９６】
本発明の組成物は、標準的な機械中、例えば押出機または射出成形機中で従来的なやり方で加工して任意の成形品、例えばフィルム、シートまたはボトルを得ることができる。
【００９７】
成形品の製造は、好ましくは射出成形、押出し、または鋳造プロセスでの溶液から達成される。
【００９８】
本発明の組成物は多層系を製造するのに好適である。これはプラスチック材料で作られた成形品の上に１つ以上の層でポリカーボネート組成物を適用することを含む。適用は同時に、または成形品の成形品直後に、例えばインサートフィルム成形、共押出しまたは多成分の射出成形によって実施してもよい。しかしながら、適用は、例えばフィルムでの積層により予め成形された本体に行ってもよいし、既存の成形品を密封してオーバーモルドすることによって行ってもよいし、または溶液からコーティングによって行ってもよい。
【００９９】
本発明の組成物は、自動車部門における部品、例えばベゼル、ヘッドライトカバーまたは、フレーム、レンズ、およびコリメーターまたは導光管用、ならびに電気および電子（ＥＥ）およびＩＴ部門におけるフレーム部品を製造するため、特に厳格な流動性の条件（薄層用途）を課す用途に好適である。そのような用途には、例えば、ウルトラブック用の例えばスクリーンまたはハウジング、あるいはＬＥＤディスプレイ技術、例えばＯＬＥＤディスプレイまたはＬＣＤディスプレイ、またはｅ−インク装置のためのフレームが含まれる。さらなる用途は、スマートホン、タブレット、ウルトラブック、ノートブックまたはノート型パソコンなどの移動通信端末だけでなく、サテナビ、スマートウオッチ、または心拍計のハウジング部品、同様に薄壁設計での電気的用途、例えば、家庭内および工業用のネットワークシステムおよびスマートメーターハウジング部品である。
【０１００】
本発明の組成物から作製された成形品および押出成形物、同様に本発明の組成物を含む成形体、押出成形物、および多層系は、本出願の主題の一部を同様に形成する。
【０１０１】
本発明の組成物の特別な特徴として、イソソルビドジエステルを含有しているためにそれらは格別なレオロジー性および光学性を示し、かつ動的および静的摩擦の減少した係数を示す。本発明の組成物のさらなる利点は、任意の追加の離型剤、例えばＰＥＴＳ（テトラステアリン酸ペンタエリトリトール）と一緒に調剤することが可能であるということである。これらの添加剤はしばしば熱的特性を低下させる。したがって、本発明の組成物は一切テトラステアリン酸ペンタエリトリトールを含まないことが好ましい。したがって本発明は、芳香族ポリカーボネート（成分Ａ）、場合により熱安定剤（成分Ｃ）および場合により追加の添加剤（成分Ｄ）を含む組成物の光学透過性を改善するためならびに／あるいは動的または静的な摩擦係数を低下させるための、１種以上の上記イソソルビドジエステルの使用を提供する。
【０１０２】
本発明の組成物のための上記の実施態様は、適用な可能な場合に、本発明の使用にも当てはまる。
【０１０３】
以下の例は、本発明を限定することなく、本発明を例示することを意図している。
【実施例】
【０１０４】
１．原料と試験方法の説明
以下の例に記載されたポリカーボネート組成物は、化合により１０ｋｇ／ｈのスループットでＢｅｒｓｔｏｒｆｆ  ＺＥ  ２５押出機で製造された。溶融温度は２７５℃であった。
【０１０５】
成分Ａ−１：側面の押出機による添加により製造された、１２．５ｃｍ３／１０分のメルトボリュームフローレートＭＶＲ（ＩＳＯ  １１３３に従い、３００℃の試験温度および１．２ｋｇの負荷にて）を有する、成分Ｃ（熱安定剤）として、トリフェニルホスフィンを含む、ビスフェノールＡに基づく直鎖状ポリカーボネート。
成分Ａ−２：側面の押出機による添加により製造された、９．５ｃｍ３／１０分のメルトボリュームフローレートＭＶＲ（ＩＳＯ  １１３３に従い、３００℃の試験温度および１．２ｋｇの負荷にて）を有する、成分Ｃ（熱安定剤）として、トリフェニルホスフィンを含む、ビスフェノールＡに基づく直鎖状ポリカーボネート。
成分Ａ−３：６ｃｍ３／１０分のメルトボリュームフローレートＭＶＲ（ＩＳＯ  １１３３に従い、３００℃の試験温度および１．２ｋｇの負荷にて）を有する、ビスフェノールＡに基づく直鎖状ポリカーボネート粉末。
成分Ａ−４：側面の押出機による添加により製造された、３２ｃｍ３／１０分のメルトボリュームフローレートＭＶＲ（ＩＳＯ  １１３３に従い、３００℃の試験温度および１．２ｋｇの負荷にて）を有する、成分Ｃ（熱安定剤）としてトリフェニルホスフィン、成分Ｄ−２（紫外線安定剤）としてＴｉｎｕｖｉｎ  ３２９、および成分Ｄ−３（離型剤）としてモノステアリン酸グリセロールを含む、ビスフェノールＡに基づく直鎖状ポリカーボネート。
成分Ａ−５：１９ｃｍ３／１０分のメルトボリュームフローレートＭＶＲ（ＩＳＯ  １１３３に従い、３００℃の試験温度および１．２ｋｇの負荷にて）を有する、ビスフェノールＡに基づく直鎖状ポリカーボネート粉末。
成分Ａ−６：Ｃｏｖｅｓｔｒｏ  ＡＧからの、１８ｃｍ３／１０分のＭＶＲ（３３０℃／２．１６ｋｇ）および１８２℃の軟化温度（ＶＳＴ／Ｂ  １２０）を有する、成分Ｃ（熱安定剤）としてトリフェニルホスフィンを含む、ビスフェノールＡおよびビスフェノールＴＭＣに基づくコポリカーボネート。
成分Ａ−７：２ｃｍ３／１０分のメルトボリュームフローレートＭＶＲ（ＩＳＯ  １１３３に従い、３００℃の試験温度および１．２ｋｇの負荷にて）を有する、ビスフェノールＡに基づく分岐鎖状ポリカーボネート。
成分Ｂ−１：Ｒｏｑｕｅｔｔｅ  ＦｒｅｒｅｓからのＰｏｌｙｓｏｒｂ  ＩＤ３７イソソルビドジエステル。
成分Ｂ−２：Ｒｏｑｕｅｔｔｅ  ＦｒｅｒｅｓからのＰｏｌｙｓｏｒｂ  ＩＤ４６イソソルビドジエステル。
成分Ｃ：ＢＡＳＦからのトリフェニルホスフィン
成分Ｄ−１：Ｌａｎｘｅｓｓ  ＡＧからのリン酸トリイソオクチル（ＴＯＦ）
成分Ｄ−２：ＢＡＳＦからのＴｉｎｕｖｉｎ  ３２９
成分Ｄ−３：Ｅｍｅｒｙ  Ｏｌｅｏｃｈｅｍｉｃａｌｓ，Ｌｏｘｓｔｅｄｔからのモノステアリン酸グリセロール
シャルピー切り欠き衝撃耐性は、測定すると８０ｍｍ×１０ｍｍ×３ｍｍである、片面に射出した試験片上に、ＩＳＯ  ７３９１／１８０Ａにより、室温にて測定した。
ビカット軟化温度ＶＳＴ／Ｂ５０は、Ｃｏｅｓｆｅｌｄ  Ｍａｔｅｒｉａｌｔｅｓｔからの機器、Ｃｏｅｓｆｅｌｄ  Ｅｃｏ  ２９２０を使用して、測定すると８０ｍｍ×１０ｍｍ×３ｍｍである試験片上に、５０Ｎのラム負荷（ram loading）、５０℃／または１２０℃／ｈの加熱速度で、ＩＳＯ  ３０６に従った加熱ひずみ耐性の基準として決定した。
メルトボリュームフローレート（ＭＶＲ）は、Ｚｗｉｃｋ  Ｒｏｅｌｌ  からの機器、Ｚｗｉｃｋ  ４１０６を使用して、ＩＳＯ  １１３３（３００℃の試験温度、１．２ｋｇまたは２．１６ｋｇの質量にて）に従い決定した。さらに、ＭＶＲは２０分の予熱時間後に測定した。これは高い熱応力下での溶解安定性の指標である。
黄色指数（Ｙ．Ｉ．）は４ｍｍのシート厚の試験片プラーク上でＡＳＴＭ  Ｅ  ３１３（視野：１０°／イルミナント：Ｄ６５）に従い決定した。
スペクトルのＶＩＳ範囲（４００ｎｍ〜８００ｎｍ）内の透過率は、４ｍｍまたは１２ｍｍのシート厚の試験片プラーク上でＩＳＯ  １３４６８により決定した。
ヘイズは、４ｍｍまたは１２ｍｍのシート厚の試験片プラーク上でＡＳＴＭ  Ｄ１００３により決定した。
試験片プラークは以下の表中で報告された溶融温度で射出成形によって製造された。
溶液粘度ｅｔａ  ｒｅｌはウッベローデ粘度計を用いてＩＳＯ１６２８により決定した。
せん断粘度（溶融粘度）は機器、Ｇｏｔｔｆｅｒｔ  Ｖｉｓｃｏ−Ｒｏｂｏ  ４５．００を用いてＩＳＯ  １１４４３の通りに決定した。
【０１０６】
２．組成物
【表１】
2019511623.tif 000019
2019511623.tif 000020
【０１０７】
表１は、本発明の実施例２〜６が比較例１と比べて高いＭＶＲ値、低い溶融粘度および同時に改善された光学性を有することを示す。
【０１０８】
【表２】
2019511623.tif 000021
2019511623.tif 000022
2019511623.tif 000023
【０１０９】
表２は、本発明の実施例８〜１１が比較例７と比べて高いＭＶＲ値、低い溶融粘度および同時に改善された光学性を有することを示す。
【０１１０】
【表３】
2019511623.tif 000024
2019511623.tif 000025
2019511623.tif 000026
【０１１１】
表３は、本発明の実施例１３〜１７が比較例１２と比べて高いＭＶＲ値、低い溶融粘度および同時に改善された光学性を有することを示す。同時に、実施例１３〜１７は、比較例１２と比べて低下した静的および動的の摩擦係数を有する。
【０１１２】
【表４】
2019511623.tif 000027
2019511623.tif 000028
2019511623.tif 000029
【０１１３】
表４は、本発明の実施例１９〜２２が比較例１８と比べて高いＭＶＲ値、低い溶融粘度および同時に改善された光学性を有することを示す。同時に、実施例１９〜２２は、比較例１８と比べて低下した静的および動的の摩擦係数を有する。
【０１１４】
【表５】
2019511623.tif 000030
2019511623.tif 000031
【０１１５】
表５は、本発明の実施例２４〜２６が比較例２３と比べて高いＭＶＲ値、低い溶融粘度および同時に改善された光学性を有することを示す。
【０１１６】
【表６】
2019511623.tif 000032
2019511623.tif 000033
2019511623.tif 000034
【０１１７】
結果は、実施例２８〜３０の本発明のコポリカーボネート組成物が非常に良好な溶融安定性（ＭＶＲまたはＩＭＶＲ）を有することを示す。
【０１１８】
イソソルビドジエステルの添加は、比較例２７と比べて流動性を明確に改善する。これは種々の温度および全体のせん断範囲（溶融粘度）に当てはまる。
【０１１９】
同時に、光学性が改善され、これは比較例２７と比べて高い光学透過率に現れる。
【０１２０】
【表７】
2019511623.tif 000035
【０１２１】
表７における結果は、５重量％のイソソルビドジエステルで光学透過率を増加させることが可能であるが、より多い量では透過率に対しての悪影響があることを示す。多い量のイソソルビドジエステルでは加熱ひずみ耐性が著しく減少することがさらに見受けられる。
【０１２２】
【表８】
2019511623.tif 000036
【０１２３】
表８中の結果は、実施例３５〜３７の本発明のコポリカーボネート組成物が非常に良好な溶融安定性（ＭＶＲまたはＩＭＶＲ）を有することを示す。
【０１２４】
光学性は明確に改善され、これは比較例３４と比べて光学透過率が高く、黄色指数ＹＩが低いことに現れている。
【０１２５】
イソソルビドジエステルの添加は、比較例３４と比べて流動性を明確に改善する。これは押出しに特に重要である種々の温度および全体のせん断範囲（溶融粘度）に当てはまる。
【国際調査報告】
2019511623.tif 000044
2019511623.tif 000045
2019511623.tif 000046
2019511623.tif 000047
2019511623.tif 000048
2019511623.tif 000049